(57)【特許請求の範囲】
【請求項１】
溶接ビードと隣接する母材の表面に打撃痕形成用工具を用いて打撃痕を形成するハンマーピーニング又は超音波衝撃処理を施す、溶接構造物の疲労損傷抑制方法であって、
前記打撃痕形成用工具として、平坦でかつ半径が１．５ｍｍ以上３．０ｍｍ以下の円形で形成された打撃痕形成面を先端に有する打撃痕形成用工具を用い、該打撃痕形成用工具により前記溶接ビードの止端より前記母材側に０．５ｍｍ離れた位置から３ｍｍまでの領域において、最大深さが０．１ｍｍ以上０．５０ｍｍ未満の打撃痕を前記溶接ビードに沿って連続的に形成することを特徴とする溶接構造物の疲労損傷抑制方法。
【請求項２】
前記打撃痕形成用工具として、前記打撃痕形成面に対する垂直方向において傾斜する側面を有する円錐台形状に形成された打撃痕形成用工具を用いることを特徴とする請求項１記載の溶接構造物の疲労損傷抑制方法。
【請求項３】
前記打撃痕形成用工具として、前記打撃痕形成面の周囲に０．１５ｍｍ以上０．５０ｍｍ以下の曲率半径で円弧状に湾曲する面取り部を有する打撃痕形成用工具を用いることを特徴とする請求項１又は２記載の溶接構造物の疲労損傷抑制方法。
【請求項４】
溶接ビードと隣接する母材の表面に打撃痕を形成した溶接構造物であって、前記打撃痕が、前記溶接ビードの止端より前記母材側に０．５ｍｍ離れた位置から３ｍｍまでの領域において、最大深さが０．１ｍｍ以上０．５０ｍｍ未満で形成されていることを特徴とする溶接構造物。
【発明の詳細な説明】
【技術分野】
【０００１】
本発明は、鋼橋などの溶接構造物において、溶接部に疲労き裂などの疲労損傷が発生するのを抑制する溶接構造物の疲労損傷抑制方法、その方法に用いられる打撃痕形成用工具、および溶接構造物に関する。
【背景技術】
【０００２】
近年、鋼橋の老朽化に伴い腐食や疲労に伴う損傷事例の報告が増加している。これらの防止には、まず検査体制を確立することが必要であるが、特に疲労損傷の場合は、通過車両などの作用外力を軽減したり、設計製作の面から溶接品質を向上させたりすることが重要である。
鋼橋などの溶接構造物では、割れなどの欠陥が溶接部に生じたり、溶接ビードの形状が不適で応力集中が溶接ビードの止端（溶接ビードを形成する溶接金属の表面が金属製部材（母材）の表面と交わる境界）に発生したりすると、繰り返し応力による影響と溶接残留応力の影響が重畳して疲労き裂が溶接部に発生しやすくなり、疲労破壊をもたらす場合がある。
【０００３】
このような疲労破壊を抑制するため、特許文献１〜３には、溶接ビードの止端に圧縮残留応力を導入して溶接部の疲労強度を向上させる方法が記載されている。
特許文献１には、溶接部の疲労強度向上方法およびそれを用いた溶接構造物に関し、溶接ビードの止端近傍を超音波振動しながら打撃して塑性変形させる加工装置により、特定寸法の溝を所定の打撃条件で加工することで高速に作業者の熟練度に依存しないで安心して疲労強度を向上させることが記載されている。
【０００４】
また、特許文献２には、レーザ衝撃ピーニング方法に関し、レーザ光源からのパルスレーザビームを使用して、表面の薄層、もしくはプラズマを形成する表面のコーティングを瞬間的に気化させてその爆発力により表面の一部に局所的に圧縮力を発生させる方法で、ガスタービンエンジンのファン動翼に圧縮残留応力を導入させることが記載されている。
更に、特許文献３には、溶接継手の疲労特性改善打撃処理方法及びその装置に関し、先端が特定寸法の打撃ピンを用いて、溶接止端に打撃痕による特定寸法の溝部が形成されるように鋼材表面を圧縮して溶接部に圧縮残留応力を導入することが記載されている。
【０００５】
また、非特許文献１には、ハンマーピーニング及びＴＩＧ処理による高強度鋼（ＳＭ５７０）の溶接継手部の疲労強度向上法に関し、ハンマーピーニングを施すと疲労強度が低下する場合があるため、溶接止端の応力集中や残留応力を低減させる新たなハンマーピーニング法について検討した結果が記載されている。
【先行技術文献】
【特許文献】
【０００６】
【特許文献１】特開２００６−１７５５１２号公報
【特許文献２】特開２００６−１５９２９０号公報
【特許文献３】特開２０１０−２９８９７号公報
【非特許文献】
【０００７】
【非特許文献１】ＩＭＰＲＯＶＩＮＧ  ＦＡＴＩＧＵＥ  ＳＴＲＥＮＧＴＨ  ＯＦ  ＷＥＬＤ  ＪＯＩＮＴＳ  ＢＹ  ＨＡＭＭＥＲ  ＰＥＥＮＩＮＧ  ＴＩＧ−ＤＲＥＳＩＮＧ：Ｋｅｎｇｏ  ＡＮＡＭＩ、Ｃｈｉｔｏｓｈｉ  ＭＩＫＩ、Ｈｉｄｅｋｉ  ＴＡＮＩ、Ｈａｒｕｈｉｔｏ  ＹＡＭＡＭＯＴＯ，Ｓｔｒｕｃｔｕａｌ  Ｅｎｇ．／Ｅａｒｔｈｑｕａｋｅ  Ｅｎｇ．、ＪＳＣＥ、ＶｏＬ．７、Ｎｏ．１、５７ｓ−６８ｓ、２０００  Ａｐｒｉｌ
【発明の概要】
【発明が解決しようとする課題】
【０００８】
しかしながら、特許文献１に記載の方法は、溶接ビードの止端部に圧縮残留応力を導入する手段として、チップを超音波振動させて溶接ビードの止端に特定寸法の溝を加工する装置を用いるため、従来の空気圧でチップを駆動する装置と比較すると高価で入手も困難という問題点がある。
また、特許文献２に記載の方法は、溶接ビードの止端部に圧縮残留応力をレーザ衝撃ピーニングにより導入する方法であるため、素材の前処理が必要で、且つ装置が高価で大きく、鋼橋などの大形溶接構造物に適用することが難しいという問題点がある。
【０００９】
更に、特許文献３に記載の方法は、溶接ビードの止端部に圧縮残留応力をハンマーピーニングにより導入する方法であるが、先端の曲率半径が２〜１０ｍｍの打撃ピンを母材表面に溶接金属に触れないように押し当てて圧縮残留応力を導入する方法であるため、圧縮残留応力を導入することが難しいという問題点がある。
また、非特許文献１には、ハンマーピーニングを施すと疲労強度が低下する場合があるため、溶接止端の応力集中や残留応力を低減させる新たなハンマーピーニング法について検討した結果が記載されているが、ハンマーピーニングは、通常、作業者がピーニング工具を工具先端が溶接ビードの止端に斜め上方から当たるように持って行われる。このため、図４に示すように、母材１の表面上にリブ２を直立させた面外ガセット継手にハンマーピーニングを施した場合、溶接ビード３の止端４に応力集中となる深い溝が形成され、溶接ビード３の止端４の近傍から疲労き裂が発生するおそれがある。
【００１０】
従って、本発明は、上述した問題点に鑑みてなされたものであり、その目的は、鋼橋などの溶接構造物の溶接部に疲労き裂などの疲労損傷が発生することを確実に抑制することのできる溶接構造物の疲労損傷抑制方法、その方法に用いられる打撃痕形成用工具、および溶接構造物を提供することを目的とするものである。
【課題を解決するための手段】
【００１１】
上記課題を解決するために、本発明のうち請求項１に係る溶接構造物の疲労損傷抑制方法は、溶接ビードと隣接する母材の表面に打撃痕形成用工具を用いて打撃痕を形成するハンマーピーニング又は超音波衝撃処理を施す、溶接構造物の疲労損傷抑制方法であって、前記打撃痕形成用工具として、平坦でかつ半径が１．５ｍｍ以上３．０ｍｍ以下の円形で形成された打撃痕形成面を先端に有する打撃痕形成用工具を用い、該打撃痕形成用工具により前記溶接ビードの止端より前記母材側に０．５ｍｍ離れた位置から３ｍｍまでの領域において、最大深さが０．１ｍｍ以上０．５０ｍｍ未満の打撃痕を前記溶接ビードに沿って連続的に形成することを特徴としている。
なお、円形で形成された打撃痕形成面の円形の定義として、長径／短径の比が、１〜１．１であれば、略円形として使用できる。長径の向きは、溶接線に対して特定しない。
【００１２】
また、本発明のうち請求項２に係る溶接構造物の疲労損傷抑制方法は、請求項１記載の溶接構造物の疲労損傷抑制方法において、前記打撃痕形成用工具として、前記打撃痕形成面に対する垂直方向において傾斜する側面を有する円錐台形状に形成された打撃痕形成用工具を用いることを特徴としている。
更に、本発明のうち請求項３に係る溶接構造物の疲労損傷抑制方法は、請求項１又は２記載の溶接構造物の疲労損傷抑制方法において、前記打撃痕形成用工具として、前記打撃痕形成面の周囲に０．１５ｍｍ以上０．５０ｍｍ以下の曲率半径で円弧状に湾曲する面取り部を有する打撃痕形成用工具を用いることを特徴としている。
【００１４】
また、本発明のうち請求項４に係る溶接構造物は、溶接ビードと隣接する母材の表面に打撃痕を形成した溶接構造物であって、前記打撃痕が、前記溶接ビードの止端より前記母材側に０．５ｍｍ離れた位置から３ｍｍまでの領域において、最大深さが０．１ｍｍ以上０．５０ｍｍ未満で形成されていることを特徴としている。
【発明の効果】
【００１５】
本発明によれば、溶接ビードの止端近傍に３００ＭＰａを越える圧縮残留応力を導入することが可能となるので、鋼橋などの溶接構造物の溶接部に疲労き裂などの疲労損傷が発生することを確実に抑制することができる。
【図面の簡単な説明】
【００１６】
【図１】本発明に係る溶接構造物の疲労損傷抑制方法を実施するときに用いられる打撃痕形成用工具の一例を示す斜視図である。
【図２】図１に示す打撃痕形成用工具を示し、（ａ）は図１におけるＸＺ平面に沿って切断した断面図、（ｂ）は図１におけるＹＺ平面に沿って切断した断面図、（ｃ）は底面図である。
【図３】打撃痕形成用工具の変形例を示し、（ａ）は図１におけるＸＺ平面に沿って切断した断面図、（ｂ）は図１におけるＹＺ平面に沿って切断した断面図、（ｃ）は底面図である。
【図４】図１に示す打撃痕形成用工具により母材の表面に形成された打撃痕を示す図である。
【図５】鋼板の表面上にリブが直立した状態で溶接された溶接部を示す図である。
【図６】円形をなす球面状の打撃痕形成面が先端に形成された打撃痕形成用工具を示す図である。
【図７】正方形をなす平面状の打撃痕形成面が先端に形成された打撃痕形成用工具を示す図である。
【図８】打撃痕形成面の形状が矩形の打撃痕形成用工具を用いて母材表面に打撃痕を形成した場合と打撃痕形成面の形状が円形の打撃痕形成用工具を用いて母材表面に打撃痕を形成した場合とを比較して示す写真である。
【発明を実施するための形態】
【００１７】
以下、本発明の実施の形態を図面を参照して説明する。図１は、本発明に係る溶接構造物の疲労損傷抑制方法を実施するときに用いられる打撃痕形成用工具の一例を示す斜視図である。図２は、図１に示す打撃痕形成用工具を示し、（ａ）は図１におけるＸＺ平面に沿って切断した断面図、（ｂ）は図１におけるＹＺ平面に沿って切断した断面図、（ｃ）は底面図である。
【００１８】
先ず、本発明を実施するときに用いられる打撃痕形成用工具６は、ＳＭ５７０等の高強度鋼から形成されているとともに、図１及び図２に示すように、先端に打撃痕形成面７を形成している。この打撃痕形成面７は、溶接ビード３（図４参照）と隣接する母材１の表面に打撃痕５を形成するためのものである。打撃痕形成面７は、図２に示すように、平坦でかつ半径が１．５ｍｍ以上３．０ｍｍ以下、即ち直径Ｄが３．０ｍｍ以上６．０ｍｍ以下の円形で形成されている。
【００１９】
このように、打撃痕形成用工具６の先端に形成された打撃痕形成面７を平坦としたのは、平坦でないと、母材１側に形成された打撃痕５の深さ及び幅（打撃痕形成用工具７の移動方向である図４において紙面に対して直交する方向に直交する方向の長さ）にばらつきを生じるからである。また、打撃痕形成面７を半径が１．５ｍｍ以上３．０ｍｍ以下の円形としたのは、半径が１．０ｍｍ未満の場合には、形成された打撃痕５の深さ及び幅にばらつきが生じ、形状が安定して得られない。一方、半径が３．０ｍｍより大きい場合には、打撃痕形成面７の面積が大きくなるため、母材１に対して十分な深さの打撃痕５を形成することができなくなり、溶接ビード３の止端４の近傍への圧縮残留応力導入による疲労強度向上効果が小さくなるからである。
【００２０】
また、打撃痕形成用工具６は、図２に示すように、打撃痕形成面７に対する垂直方向において傾斜する側面を有する円錐台形状に形成されている。このように、打撃痕形成用工具６を円錐台形状とすることにより、度重なる打撃によっても工具の形状を保ちやすいという効果を奏する。
更に、打撃痕形成用工具６としては、図２に示す形状に限らず、図３に示すように、打撃痕形成面７に対する垂直方向において傾斜する側面を有する円錐台形状に形成されるとともに、打撃痕形成面７の周囲に０．１５ｍｍ以上０．５０ｍｍ以下の曲率半径ｒＯで円弧状に湾曲する面取り部８を形成したものを用いてもよい。
【００２１】
ここで、面取り部８の曲率半径ｒＯを０．１５ｍｍ以上０．５０ｍｍ以下とした理由は以下の理由からである。すなわち面取り部８の曲率半径ｒＯが０．１５ｍｍ未満では、打撃痕５の底の端部に応力が集中しやすい状態になるからである。また、面取り部８の曲率半径ｒＯが０．５０ｍｍを超えると母材１の表面に接触する打撃痕形成面７の接触面積が大きくなるため、母材１に対して十分な深さの打撃痕５を形成することができなくなり、溶接ビード３の止端４の近傍への圧縮残留応力導入による疲労強度向上効果が小さくなるからである。
【００２２】
このような打撃痕形成用工具６を用いて本発明を実施する際には、図４において、溶接ビード３と隣接する母材１の表面に、打撃痕形成用工具６を垂直に押し当てて打撃し、打撃痕形成用工具６を溶接線方向（図４における紙面に対して直交する方向、図１における矢印Ｙ方向）に相対的に移動させ、前記打撃痕形成用工具６による打撃と前記打撃痕形成用工具６の移動を繰り返して当該表面に打撃痕５を形成するハンマーピーニング又は超音波衝撃処理を施す。
つまり、打撃痕形成面７が溶接ビード３の止端４と隣接するように打撃痕形成用工具６の位置を調整した後、打撃痕形成用工具６の打撃痕形成面７を母材１の表面に垂直に押し当てて打撃し、溶接ビード３の止端４より母材１側に５ｍｍまでの領域において、最大深さが０．０３ｍｍ以上０．５０ｍｍ未満の打撃痕５を形成する。
【００２３】
次に、打撃痕形成用工具６の打撃痕形成面７を母材１の表面から引き離した後、打撃痕形成用工具６を溶接ビード３の溶接線方向に所定距離だけ移動させる。そして、再び打撃痕形成用工具６の打撃痕形成面７を母材１の表面に垂直に押し当てて打撃し、母材１の表面に打撃痕５を形成し、この打撃痕形成用工具６による打撃と打撃痕形成用工具６の移動とを繰り返して、複数の打撃痕５を溶接ビード３に沿って連続的に形成する。
これにより、複数の打撃痕５が、溶接ビード３の止端部４より母材１側に５ｍｍまでの領域において、最大深さが０．０３ｍｍ以上０．５０ｍｍ未満で形成された溶接構造物が得られる。
ここで、打撃痕５が、溶接ビード３の止端４より母材１側に５ｍｍまでの領域において、最大深さが０．０３ｍｍ以上０．５０ｍｍ未満で形成することとしたのは、次の理由による。打撃痕５の最大深さが溶接ビード３の止端４より母材１側に５ｍｍを超えて形成されると、止端近傍に圧縮残留応力が十分に導入されないからである。
【００２４】
また、打撃痕５の最大深さが０．０３ｍｍ以上０．５０ｍｍ未満でとしたのは、打撃痕５の最大深さが０．０３ｍｍよりも浅いと止端近傍に圧縮残留応力が十分に導入されないからであり、０．５０ｍｍ以上であると、引張負荷時に打撃痕底部に応力が集中し、疲労き裂発生の起点となるからである。
なお、打撃痕５が、溶接ビード３の止端４より母材１側に０．５ｍｍ離れた位置から３ｍｍまでの領域において、最大深さが０．１ｍｍ以上０．５０ｍｍ未満で形成されていると一層好ましい。この理由は、止端近傍への圧縮残留応力の導入が十分になされるからである。
【実施例】
【００２５】
本発明者らは、表１（実施例１〜８、比較例１〜６）に示す先端形状を有する打撃痕形成用工具を用いて、１２ｍｍ厚×１００ｍｍ×３００ｍｍの鋼板にハンマーピーニング（空気圧：約０．５８８ＭＰａ（約６ｋｇ／ｃｍ２）、周波数：９０Ｈｚ、移動速度：０．２５ｍｍ／秒による）で溶接線に沿って１００ｍｍの長さにわたって溶接ビードの止端より母材側に５ｍｍまでの領域において打撃痕の最大深さが０．０２ｍｍ〜０．５０ｍｍとなるように打撃痕形成用工具を垂直に繰り返し打撃した後、打撃痕５の端部（止端４側の端部）から１ｍｍ離れた位置の残留応力をＸ線により測定した。Ｘ線を用いた残留応力測定は、ビーム径１ｍｍφで行った。試験結果を表１に示す。
【００２６】
【表１】
0006051817.tif 000002
【００２７】
表１の実施例１〜４は、溶接ビード３と隣接する母材１の表面に、溶接ビード３の止端４より母材側に５ｍｍまでの領域において最大深さが０．０３ｍｍ以上０．５０ｍｍ未満の打撃痕５を打撃痕形成面７の直径Ｄが３ｍｍ、４ｍｍ、５ｍｍ、６ｍｍの打撃痕形成用工具６により溶接ビード３に沿って連続的に形成した場合を示している。
また、表１の実施例５〜８は、溶接ビード３と隣接する母材１の表面に、溶接ビード３の止端４より母材側に５ｍｍまでの領域において最大深さが０．０３ｍｍ以上０．５０ｍｍ未満の打撃痕５を打撃痕形成面７の直径Ｄが３ｍｍ、４ｍｍ、５ｍｍ、６ｍｍ、面取り部８の曲率半径ｒＯが０．１５ｍｍ、０．２０ｍｍ、０．５０ｍｍの打撃痕形成用工具６により溶接ビード３に沿って連続的に形成した形成した場合を示している。
【００２８】
一方、表１の比較例１〜３は図６に示す打撃痕形成用工具１０の先端に円形（直径Ｄ：２ｍｍ、３ｍｍ、４ｍｍ）の打撃痕形成面１１が球面状（曲率半径ｒ：１．５ｍｍ、２ｍｍ、４ｍｍ）に形成されたものを用いて打撃痕５を溶接ビード３と隣接する母材１の表面に形成した場合を示し、比較例４、５は図７に示す打撃痕形成用工具１２の先端に正方形（1辺の長さＬ：３ｍｍ、５ｍｍ）の打撃痕形成面１３が平面状に形成されたものを用いて打撃痕５を溶接ビード３と隣接する母材１の表面に形成した場合を示している。また、比較例６は、打撃痕形成面７の直径Ｄが６ｍｍであるものの、打撃痕の最大深さが０．０３ｍｍ未満のものを示す。
なお、表１のＲａは打撃痕５の最大深さを示すものである。
【００２９】
実施例１〜８と比較例１〜６を比較すると、比較例１〜６では打撃痕５により溶接ビード３の止端４の近傍に導入される圧縮残留応力が６０ＭＰａ〜２７０ＭＰａであるのに対し、実施例１〜８では打撃痕５により溶接ビード３の止端４の近傍に導入される圧縮残留応力が３００ＭＰａ〜３３０ＭＰａとなることがわかる。
したがって、実施例１〜８のように、打撃痕形成用工具６として、平坦でかつ半径が１．５ｍｍ以上３．０ｍｍ以下の円形で形成された打撃痕形成面７を先端に有する打撃痕形成用工具６を用い、打撃痕形成用工具６により溶接ビード３の止端４より母材１側に５ｍｍまでの領域において、最大深さが０．０３ｍｍ以上０．５０ｍｍ未満の打撃痕５を溶接ビード３に沿って連続的に形成することで、溶接ビード３の止端４の近傍に３００ＭＰａを超える圧縮残留応力を導入することが可能となるので、鋼橋などの溶接構造物の溶接部に疲労き裂などの疲労損傷が発生することを確実に抑制することができる。
【００３０】
また、実施例５〜８のように、打撃痕形成用工具６として、打撃痕形成面７の周囲に０．１５ｍｍ以上０．５０ｍｍ以下の曲率半径で円弧状に湾曲する面取り部８を有する打撃痕形成用工具６を用いることで、打撃痕５の周囲に応力集中が発生することを防止することができる。
また、本発明者らは、図５に示す溶接継手を溶接電流：２８０Ａ、溶接電圧：３２Ｖ、溶接速度：２８ｃｐｍの溶接条件にて試験片として作製し、打撃痕形成面の形状が矩形（３×４ｍｍ）の打撃痕形成用工具及び打撃痕形成面の形状が円形（半径１．５ｍｍ、直径３．０ｍｍ）の打撃痕形成用工具をそれぞれ用いて、ハンマーピーニング（空気圧：約０．５８８ＭＰａ（約６ｋｇ／ｃｍ２）、周波数：９０Ｈｚ、移動速度：０．２５ｍｍ／秒による）で打撃痕形成用工具を垂直に繰り返し打撃した。図８に、打撃痕形成面の形状が矩形の打撃痕形成用工具を用いて母材表面に打撃痕を形成した場合と打撃痕形成面の形状が円形の打撃痕形成用工具を用いて母材表面に打撃痕を形成した場合とを比較して示す写真を示す。
【００３１】
その結果、打撃痕形成面の形状が矩形（３×４ｍｍ）の打撃痕形成用工具を用いて母材表面に打撃痕を形成した場合は、図８（ｂ）に示すように、溶接止端の線と打撃痕の端線との間に１．８ｍｍの隙間が発生した。これに対し、打撃痕形成面の形状が円形（半径：１．５ｍｍ、直径３．０ｍｍ）で平面状の打撃痕形成用工具を用いて母材表面に打撃痕を形成した場合は、図８（ａ）に示すように、溶接止端の線と打撃痕の端線との間に隙間は見られず、溶接止端の線と打撃痕の端線との間に隙間を発生させることなく止端より母材側に０．５ｍｍ〜３ｍｍまでの領域において打撃痕を形成できることを確認できた。
【符号の説明】
【００３２】
１…母材
２…リブ
３…溶接ビード
４…止端
５…打撃痕
６，１０，１２…打撃痕形成用工具
７，１１，１３…打撃痕形成面
８…面取り部
【図１】
0006051817.tif 000003
【図２】
0006051817.tif 000004
【図３】
0006051817.tif 000005
【図４】
0006051817.tif 000006
【図５】
0006051817.tif 000007
【図６】
0006051817.tif 000008
【図７】
0006051817.tif 000009
【図８】
0006051817.tif 000010